(57)【要約】【課題】集合導体において絶縁性を保持して導体占積率を可及的に向上させる。【解決手段】各々、全体横断面形状を分割した一部の矩形状の横断面を有する複数の導体線１が一体化した集合導体１０ａであって、各導体線１の集合線全体を被覆して絶縁するための絶縁被覆層４を備え、各導体線１は、絶縁性を有する接着層３ａを介して互いに接着されている。【選択図】図１
2008186724.tif 000002
【特許請求の範囲】
【請求項１】
各々、全体横断面形状を分割した一部の形状の横断面を有する複数の導体線が一体化した集合導体であって、
上記各導体線の集合線全体を被覆して絶縁するための絶縁被覆層を備え、
上記各導体線は、絶縁性を有する接着層を介して互いに接着されていることを特徴とする集合導体。
【請求項２】
請求項１に記載された集合導体において、
上記各導体線の横断面は、矩形状に形成されていることを特徴とする集合導体。
【請求項３】
請求項１に記載された集合導体において、
上記接着層は、上記各導体線の集合線の内側に配置する該各導体線の側面に形成されていることを特徴とする集合導体。
【請求項４】
請求項３に記載された集合導体において、
上記絶縁被覆層は、電着塗装により形成されていることを特徴とする集合導体。
【請求項５】
請求項１に記載された集合導体において、
上記各導体線及び接着層の間には、絶縁薄膜が設けられていることを特徴とする集合導体。
【請求項６】
請求項５に記載された集合導体において、
上記絶縁薄膜は、電着塗装により形成されていることを特徴とする集合導体。
【請求項７】
請求項１に記載された集合導体において、
上記各導体線は、無撚り状態で一体化されていることを特徴とする集合導体。
【請求項８】
各々、全体横断面形状を分割した一部の形状の横断面を有する複数の導体線が一体化した集合導体を製造する方法であって、
複数の導体線に絶縁性を有する接着剤を塗布して接着層を形成することにより、該接着層を介して上記各導体線が一体化した集合線を形成する集合線形成工程と、
上記集合線形成工程で形成された集合線を被覆するように絶縁被覆層を形成する絶縁被覆層形成工程とを備えることを特徴とする集合導体の製造方法。
【請求項９】
請求項８に記載された集合導体の製造方法において、
上記各導体線の横断面は、矩形状に形成されており、
上記集合線形成工程では、上記集合線の内側に配置する上記各導体線の側面に上記接着剤を塗布すると共に、
上記絶縁被覆層形成工程では、上記絶縁被覆層を電着塗装により形成することを特徴とする集合導体の製造方法。
【請求項１０】
請求項９に記載された集合導体の製造方法において、
上記集合線形成工程では、上記接着剤を熱硬化させることにより、上記接着層を形成すると共に、
上記絶縁被覆層形成工程では、上記熱硬化させた接着層によって、上記絶縁被覆層を焼き付ける際の上記集合線の形状を保持することを特徴とする集合導体の製造方法。
【発明の詳細な説明】
【技術分野】
【０００１】
本発明は、複数の導体線が一体化して構成された集合導体及びその製造方法に関するものである。
【背景技術】
【０００２】
電磁機械器具のコイルに用いられるマグネットワイヤとして、複数の導体線が束ねられて一体に構成された集合導体が提案されている。
【０００３】
例えば、特許文献１には、複数本の自己融着性平角エナメル線を集合、転位、撚合わせて得られる撚線の外周に絶縁テープを螺旋巻きしてなる自己融着性転位電線において、自己融着性平角エナメル線が自己潤滑・自己融着性平角エナメル線であるものが開示されている。そして、特許文献１には、この自己融着性転位電線によれば、転位電線の製造作業及びコイル巻線作業時には素線同志が優れた相互滑り性を発揮し、しかもコイルの熱融着時には素線相互が強固に熱融着できる、と記載されている。
【特許文献１】特開平１１−２０３９４８号公報
【発明の開示】
【発明が解決しようとする課題】
【０００４】
近年、電気自動車のモーター用のマグネットワイヤとして、集合導体が注目されている。このモーター用途の集合導体では、モーターの性能を向上させるために、その横断面における導体部の面積が占める割合、すなわち、導体占積率を向上させる必要があると共に、集合導体の絶縁性を保持する必要がある。ここで、集合導体の絶縁性は、導体部の周囲に設けられた絶縁部の厚さなどに依存するので、集合導体において、導体占積率の向上と絶縁性の保持とは、トレードオフの関係にある。
【０００５】
本発明は、かかる点に鑑みてなされたものであり、その目的とするところは、集合導体において絶縁性を保持して導体占積率を可及的に向上させることにある。
【課題を解決するための手段】
【０００６】
上記目的を達成するために、本発明は、集合導体を構成する各導体線の間を接着層で絶縁すると共に、各導体線の集合線全体を絶縁被覆層で絶縁するようにしたものである。
【０００７】
具体的に本発明に係る集合導体は、各々、全体横断面形状を分割した一部の形状の横断面を有する複数の導体線が一体化した集合導体であって、上記各導体線の集合線全体を被覆して絶縁するための絶縁被覆層を備え、上記各導体線は、絶縁性を有する接着層を介して互いに接着されていることを特徴とする。
【０００８】
上記の構成によれば、各導体線同士を接着する接着層によって、各導体線の間が絶縁されているので、集合導体における導体占積率が各導体線の間に絶縁層及び接着層の双方が介在する場合よりも向上する。また、各導体線の集合線全体が絶縁被覆層によって絶縁されているので、集合導体同士の絶縁性が保持される。ここで、一般的な集合導体では、各導体線における電流がその長さ方向に沿って流れるので、各導体線間の絶縁性よりも集合導体同士の絶縁性が重要視される。したがって、集合導体において絶縁性を保持して導体占積率を可及的に向上させることが可能になる。
【０００９】
上記各導体線の横断面は、矩形状に形成されていてもよい。
【００１０】
上記の構成によれば、各導体線の横断面が矩形状になっているので、各導体線の側面を重ね合わせることにより、各導体線が幅方向及び高さ方向に容易に整列され、集合導体における導体占積率を向上させることが可能になる。
【００１１】
上記接着層は、上記各導体線の集合線の内側に配置する該各導体線の側面に形成されていてもよい。
【００１２】
上記の構成によれば、各導体線を一体化した集合線の外周面に接着層が形成されていないので、集合線の外周面に導体面が露出している。そのため、その集合線の外周面に絶縁被覆層を電着塗装により形成することが可能になる。
【００１３】
上記絶縁被覆層は、電着塗装により形成されていてもよい。
【００１４】
上記の構成によれば、絶縁被覆層が電着塗装により形成されているので、電着塗装する際の印加電圧を調整するだけで、絶縁被覆層を一度に、例えば、２０μｍ〜３０μｍに厚く均一に形成することが可能になる。ここで、上記絶縁被覆層をディップ塗装により形成する場合には、一度に２μｍ〜３μｍ程度しか成膜することができないので、集合線の外周面に上記のような膜厚２０μｍ〜３０μｍの絶縁被覆層を形成するためには、ディップ塗装を１０回程度繰り返す必要がある。また、上記絶縁被覆層をポリイミドテープなどの絶縁テープをらせん状に重ね合わせて巻く方法（テープ巻き）により形成する場合には、集合線の外周面に均一な絶縁加工を施すことが困難である。
【００１５】
上記各導体線及び接着層の間には、絶縁薄膜が設けられていてもよい。
【００１６】
上記の構成によれば、各導体線に対して、それぞれ絶縁性を有する絶縁薄膜及び接着層が順に積層されているので、各導体線における絶縁性を向上させることが可能になると共に、絶縁薄膜が接着層の下地膜になるので、各導体線に対する接着層の接着力を向上させることが可能になる。
【００１７】
上記絶縁薄膜は、電着塗装により形成されていてもよい。
【００１８】
上記の構成によれば、絶縁薄膜が電着塗装により形成されているので、電着塗装する際の印加電圧を調整するだけで、絶縁薄膜を、例えば、０．５μｍ〜１．５μｍに薄く均一に形成することが可能になり、導体線における導体占積率の低下が抑制される。ここで、上記絶縁被覆層をディップ塗装により形成する場合には、膜厚が、例えば、２μｍ〜３μｍになるので、導体線及び集合導体における導体占積率が低下してしまう。
【００１９】
上記各導体線は、無撚り状態で一体化されていてもよい。
【００２０】
上記の構成によれば、各導体線が無撚り状態であるので、集合導体において、デッドスペースの形成が抑制されると共に、渦電流の発生が抑制される。
【００２１】
また、本発明に係る集合導体の製造方法は、各々、全体横断面形状を分割した一部の形状の横断面を有する複数の導体線が一体化した集合導体を製造する方法であって、複数の導体線に絶縁性を有する接着剤を塗布して接着層を形成することにより、該接着層を介して上記各導体線が一体化した集合線を形成する集合線形成工程と、上記集合線形成工程で形成された集合線を被覆するように絶縁被覆層を形成する絶縁被覆層形成工程とを備えることを特徴とする。
【００２２】
上記の方法によれば、各導体線同士を接着するために集合線形成工程で形成される接着層によって、各導体線の間が絶縁されるので、集合導体における導体占積率が各導体線の間に絶縁層及び接着層の双方が介在する場合よりも向上する。また、絶縁被覆層形成工程で形成される絶縁被覆層によって、各導体線の集合線全体が絶縁されるので、集合導体同士の絶縁性が保持される。ここで、一般的な集合導体では、各導体線における電流がその長さ方向に沿って流れるので、各導体線間の絶縁性よりも集合導体同士の絶縁性が重要視される。したがって、集合導体において絶縁性を保持して導体占積率を可及的に向上させることが可能になる。
【００２３】
上記各導体線の横断面は、矩形状に形成されており、上記集合線形成工程では、上記集合線の内側に配置する上記各導体線の側面に上記接着剤を塗布すると共に、上記絶縁被覆層形成工程では、上記絶縁被覆層を電着塗装により形成してもよい。
【００２４】
上記の方法によれば、各導体線を一体化した集合線の外周面に接着層が形成されないので、集合線の外周面に導体面が露出している。そのため、その集合線の外周面に絶縁被覆層を電着塗装により形成することが可能になる。
【００２５】
また、絶縁被覆層が電着塗装により形成されるので、電着塗装する際の印加電圧を調整するだけで、絶縁被覆層を一度に、例えば、２０μｍ〜３０μｍに厚く均一に形成することが可能になる。ここで、上記絶縁被覆層をディップ塗装により形成する場合には、一度に２μｍ〜３μｍ程度しか成膜することができないので、集合線の外周面に上記のような２０μｍ〜３０μｍの絶縁被覆膜を形成するためには、ディップ塗装を１０回程度繰り返す必要がある。さらに、上記絶縁被覆層をポリイミドテープなどの絶縁テープをらせん状に重ね合わせて巻く方法（テープ巻き）により形成する場合には、集合線の外周面に均一な絶縁加工を施すことが困難である。
【００２６】
また、各導体線を一体化させた集合線では、一度曲げると外周部及び内周部の間で長さの差が発生して復元させるのが困難になるので、各導体線を一体化させた後は、その集合線を曲げないように絶縁被覆層を形成する必要がある。ここで、電着塗装では、印加電圧を調整するだけで膜厚が制御可能であると共に、一度に厚く成膜可能であるので、本発明の作用効果が有効に奏される。なお、上記絶縁被覆層をディップ塗装により曲げないように形成する場合には、浸漬（ディピング）及び乾燥を何度も繰り返す必要があるので、極めて長い製造ラインになってしまう。
【００２７】
上記集合線形成工程では、上記接着剤を熱硬化させることにより、上記接着層を形成すると共に、上記絶縁被覆層形成工程では、上記熱硬化させた接着層によって、上記絶縁被覆層を焼き付ける際の上記集合線の形状を保持してもよい。
【００２８】
上記の方法によれば、各導体線に対して、集合線形成工程において、例えば、熱硬化性で高Ｔｇ（ガラス転位温度）タイプの接着剤を塗布することにより、絶縁被覆層形成工程において、各導体線が散けることなく、集合線の形状が保持される接着層が具体的に形成される。
【発明の効果】
【００２９】
本発明によれば、集合導体を構成する各導体線の集合線全体を絶縁被覆層で絶縁すると共に、各導体線の間を接着層で絶縁するので、集合導体において絶縁性を保持して導体占積率を可及的に向上させることができる。
【発明を実施するための最良の形態】
【００３０】
以下、本発明の実施形態を図面に基づいて詳細に説明する。なお、本発明は、以下の各実施形態に限定されるものではない。
【００３１】
《発明の実施形態１》
図１〜図７は、本発明に係る集合導体及びその製造方法の実施形態１を示している。
【００３２】
図１は、本実施形態の集合導体１０ａの斜視図である。
【００３３】
集合導体１０ａは、図１に示すように、その横断面において、例えば、６行（図中横方向）×３列（図中縦方向）に無撚り状態で整列された複数の導体線１と、各導体線１の間に設けられた接着層３ａと、各導体線１の集合線全体を被覆するように設けられた絶縁被覆層４とを備えている。ここで、各導体線１は、その表面に形成された接着層３ａによって互いに接着されて一体化されている。
【００３４】
導体線１は、矩形状の横断面を有し、例えば、銅、アルミニウム、銀、鉄、金、又は、それらの合金などの導電性を有する材料により線状に構成されている。なお、導体線１の横断面は、集合導体１０ａの矩形状の全体横断面形状を分割した一部の形状になっている。
【００３５】
また、上記矩形状の横断面を有する導体線１とは、例えば、図２（ａ）に示すように、角部が直角である正方形の横断面を有する導体線１ａ、図２（ｂ）に示すように、角部が直角である長方形の横断面を有する導体線１ｂ、図２（ｃ）に示すように、角部がＲ形状である略正方形の横断面を有する導体線１ｃ、図２（ｄ）に示すように、角部がＲ形状である略長方形の横断面を有する導体線１ｄ、及び図２（ｅ）に示すように、一方の対向する一対の辺が平行であり且つ他方の対向する一対の辺が弧状であるトラック状の横断面を有する導体線１ｅなどから選択されるものである。
【００３６】
さらに、導体線１の横断面形状は、導体占積率や生産性などの観点から、上記矩形状が好ましいが、その他に、三角形、六角形などの多角形であってもよい。ここで、導体線１は、表面積が比較的小さい平角線であるので接着層３ａの占める面積を小さくすることができると共に、種々のサイズに適応させることができる。
【００３７】
また、導体線１の横断面形状は、その長さ方向に沿って全て同じでなくてもよく、例えば、横断面積がその長さ方向に沿って拡大又は縮小する相似形であってもよい。
【００３８】
さらに、導体線１において、長辺の長さを短辺の長さの１倍〜１．５倍（好ましくは１倍〜１．２倍）とすることにより、ｍ行×ｎ列（ｍ及びｎは自然数）に整列させたとき、導体占積率が向上し大表面積の絶縁導体が得られるので、ハイブリッド車などの電気自動車に用いられるモーターの小型化及び軽量化を実現させることができる。
【００３９】
また、導体線１のサイズは、例えば、一辺が０．０５ｍｍ〜２ｍｍ（好ましくは０．０５ｍｍ〜１ｍｍ）であり、０．０３ｍｍφ〜２．０ｍｍφの丸線に対応するサイズであればよく、横断面積としては、０．０００７ｍｍ2〜４ｍｍ2となる。
【００４０】
なお、集合導体１０ａにおける各導体線１は、例えば、正方形の横断面を有する導体線１ａと三角形の横断面を有する導体線とを組み合わせて構成するなどして、全て同じ形状でなくてもよい。
【００４１】
接着層３ａは、電気絶縁性を有し、例えば、エポキシ系、ポリイミド系、フェノール系、不飽和ポリエステル系、又はウレタン系などの樹脂からなる熱硬化性接着剤により構成されている。特に、耐熱性を考慮すると、接着層３ａとしては、例えば、１００℃以上（好ましくは１５０℃以上）のガラス転位温度（Ｔｇ）を有する高Ｔｇタイプのエポキシ系やポリイミド系の樹脂（接着剤）が好ましい。また、接着層３ａの厚さは、塗布面片側において、０．５μｍ〜５μｍ程度（好ましくは１〜３μｍ）であり、ＡＣ（alternating current）５Ｖ〜１０Ｖ程度の絶縁性を有していればよい。
【００４２】
絶縁被覆層４は、例えば、電着塗装を用いて、アクリル系、エポキシ系、ポリエステル系、ウレタン系、若しくはポリイミド系などの樹脂により形成され、又はディップ塗装を用いて、アミドイミド系、ウレタン系、エステルイミド系、若しくはポリイミド系などの樹脂により形成されている。特に、電着塗装によって形成される絶縁被覆層４としては、絶縁性に優れるアクリル系の樹脂が好ましく、ディップ塗装によって形成される絶縁被覆層４としては、耐熱性に優れ、一般的な材料であるアミドイミド系の樹脂が好ましい。また、絶縁被覆層４の厚さは、５μｍ〜５０μｍ程度（好ましくは、２０μｍ〜３０μｍ）であり、ＡＣ１ｋＶ以上（好ましくはＡＣ２ｋＶ以上）の絶縁性を有していればよい。
【００４３】
上記構成の集合導体１０ａは、モーターを構成するステータコアに形成された各スロット溝の内部において、例えば、複数個を重ねて配置されるものである。
【００４４】
次に、上記構成の集合導体１０ａの製造方法について、説明する。ここで、図３は、集合導体１０ａを製造するための集合導体製造装置３０の構成概略図である。なお、本実施形態では、導体線１として正方形の横断面を有する導体線１ａを用いた場合の製造方法を例示する。
【００４５】
集合導体製造装置３０は、図３に示すように、複数の巻き出しロール２０、複数の塗布装置２１、ガイドロール２２、第１ダイス２３ａ、第２ダイス２３ｂ、第１乾燥室２４、電着塗装室２５、第２乾燥室２６及び切断装置２７が図中左側から右側に向かって順に設けられている。
【００４６】
各巻き出しロール２０は、予め、巻回された導体線１ａを塗布装置２１に巻き出すように構成されている。
【００４７】
各塗布装置２１は、各導体線１ａを整列させたときに内側に配置する各導体線１ａの所定の側面に、すなわち、図７（ａ）に示すように、導体線１ａにおける左右両側面及び下側面の３面に、図７（ｂ）に示すように、導体線１ａにおける右側面及び下側面の２面に、及び図７（ｃ）に示すように、導体線１ａにおける左右両側面及び上下両側面の４面に接着剤３がそれぞれ塗布されるように、例えば、図４に示すように、外周面から接着剤３が供給されるロールコーター２１ａ、図５に示すように、当接面から接着剤３が供給される含浸フェルト２１ｂ、及び図６に示すように、ノズルから接着剤３が供給されるスプレー２１ｃなどから適宜選択される。また、図４〜図６では、導体線１ａの側面の２面に対して接着剤３を塗布する装置の構成を例示したが、導体線１ａの側面の３面及び４面に対して接着剤を塗布する場合には、例えば、ロールコーター２１ａ、含浸フェルト２１ｂ及びスプレー２１ｃの個数を塗布する面数に応じてそれぞれ増やせばよい。なお、導体線１ａの側面の４面に対して接着剤を塗布する場合には、接着剤をディップ塗装によって塗布してもよい。
【００４８】
ガイドロール２２は、各塗布装置２１から供給される接着剤３が塗布された導体線１ａを第１ダイス２３ａに案内するものである。
【００４９】
第１ダイス２３ａ及び第２ダイス２３ｂは、各導体線１ａをまとめた集合束を貫通させるための矩形状の貫通孔を有し、その貫通孔の内壁を集合束の側面に当接することにより、ガイドロール２２から供給される接着剤３が塗布された複数の導体線１ａを幅方向及び高さ方向に整列状態に矯正するための矯正治具である。
【００５０】
第１乾燥室２４は、整列させた各導体線１ａ間の接着剤３を加熱により乾燥及び熱硬化させるためのヒーター（不図示）を備えている。
【００５１】
電着塗装室２５は、例えば、エポキシ変性アクリル樹脂系の水分散ワニスを貯留するための電着槽（不図示）を備えている。
【００５２】
第２乾燥室２６は、電着塗装された被膜を加熱により乾燥及び焼き付けするためのヒーター（不図示）を備えている。
【００５３】
切断装置２７は、集合導体１０ａを所定長さに切断するための切断刃（不図示）を備えている。
【００５４】
以下に、上記構成の集合導体製造装置３０を用いて、集合導体１０ａを製造する方法について説明する。
【００５５】
まず、予め導体線１ａが巻回された各巻き出しロール２０から導体線１ａを巻き出した後に、塗布装置２１（２１ａ、２１ｂ又は２１ｃ）において、各導体線１ａの所定の側面に、例えば、エポキシ系の樹脂からなる接着剤３を塗布する。
【００５６】
続いて、接着剤３がそれぞれ塗布された複数の導体線１ａをガイドロール２２を経由させた後に、その各導体線１ａを第１ダイス２３ａ及び第２ダイス２３ｂの貫通孔内に挿入して整列状態に配置させる。
【００５７】
さらに、第１乾燥室２４において、整列状態に配置させた導体線１ａの集合束を加熱することにより、各導体線１ａ間の接着剤３を乾燥及び熱硬化させて、接着層３ａを形成すると共に、その接着層３ａにより各導体線１ａを一体化させた集合線５を形成する。（集合線形成工程）。
【００５８】
引き続いて、電着塗装室２５において、集合線５の側面に、例えば、アクリル樹脂を電着塗装する。その後に、第２乾燥室２６において、アクリル樹脂が電着塗装された集合線５を加熱することにより、そのアクリル樹脂の被膜の乾燥及び焼き付けを行って、絶縁被覆層４を形成する（絶縁被覆層形成工程）。
【００５９】
最後に、絶縁被覆層４が形成された集合線５（集合導体１０ａ）を切断装置２７によって所定長さに切断する。
【００６０】
以上のようにして、集合導体１０ａを製造することができる。
【００６１】
以上説明したように、本実施形態の集合導体１０ａ及びその製造方法によれば、各導体線１同士を接着するために集合線形成工程で形成される接着層３ａによって、各導体線１の間が絶縁されているので、集合導体１０ａにおける導体占積率を各導体線の間に絶縁層及び接着層の双方が介在する場合よりも向上させることができる。また、絶縁被覆層形成工程で形成される絶縁被覆層４によって各導体線１の集合線５全体が絶縁されているので、集合導体１０ａ同士の絶縁性を保持することができる。ここで、一般的な集合導体では、各導体線における電流がその長さ方向に沿って流れるので、各導体線間の絶縁性よりも集合導体同士の絶縁性が重要視される。したがって、集合導体１０ａにおいて絶縁性を保持して導体占積率を可及的に向上させることができる。
【００６２】
また、本実施形態の集合導体１０ａ及びその製造方法によれば、各導体線１の横断面が矩形状になっているので、各導体線１の側面を重ね合わせることにより、各導体線１を幅方向及び高さ方向に容易に整列させることができ、集合導体１０ａにおける導体占積率を向上させることができる。
【００６３】
さらに、本実施形態の集合導体１０ａ及びその製造方法によれば、各導体線１を一体化した集合線５の外周面に接着層３ａが形成されないので、集合線５の外周面に導体面が露出している。そのため、その集合線５の外周面に絶縁被覆層４を電着塗装により形成することができる。そして、絶縁被覆層４を電着塗装により形成することができるので、電着塗装する際の印加電圧を調整するだけで、絶縁被覆層４を一度に、例えば、２０μｍ〜３０μｍに厚く均一に形成することができる。
【００６４】
また、本実施形態の集合導体１０ａ及びその製造方法によれば、各導体線１が無撚り状態であるので、集合導体１０ａにおいて、デッドスペースの形成を抑制することができると共に、渦電流の発生を抑制することができる。
【００６５】
さらに、本実施形態の集合導体１０ａ及びその製造方法によれば、各導体線１を一体化させた集合線５では、一度曲げると外周部及び内周部の間で長さの差が発生して復元させるのが困難になるので、各導体線１を一体化させた後は、その集合線５を曲げないように絶縁被覆層４を形成する必要がある。ここで、電着塗装では、印加電圧を調整するだけで膜厚を制御することができると共に、一度に厚く成膜することができるので、本発明の作用効果を有効に奏することができる。
【００６６】
また、本実施形態の集合導体１０ａ及びその製造方法によれば、集合線形成工程において、接着剤３として、例えば、熱硬化性で高Ｔｇタイプのものを塗布するので、絶縁被覆層形成工程において、各導体線１が散けることなく、集合線５の形状を保持することができる。
【００６７】
なお、本実施形態の集合導体１０ａの製造方法では、絶縁被覆層４を電着塗装により形成する方法を例示したが、本発明は、絶縁被覆層４をディップ塗装により形成してもよい。
【００６８】
《発明の実施形態２》
図８は、本実施形態の集合導体１０ｂの斜視図である。なお、以下の実施形態においては、図１〜図７と同じ部分に対し同じ符号を付して、その詳細な説明を省略する。
【００６９】
集合導体１０ｂでは、図８に示すように、導体線１及び接着層３ａの間に絶縁薄膜２が形成されている。ここで、集合導体１０ｂは、上記実施形態１で説明した集合導体１０ａの製造方法において、各導体線１（１ａ）の所定の側面に接着剤３を塗布する前に、例えば、マスクを用いた電着塗装により、アクリル系の樹脂を厚さ０．５μｍ〜１μｍ程度で成膜して、各導体線１（１ａ）の所定の側面に絶縁薄膜２を形成することにより、製造することができる。
【００７０】
本実施形態の集合導体１０ｂ及びその製造方法によれば、導体線１に対して、それぞれ絶縁性を有する絶縁薄膜２及び接着層３ａが順に積層されることになるので、各導体線１における絶縁性を向上させることができると共に、絶縁薄膜２が接着層３ａの下地膜になるので、各導体線１に対する接着層３ａの接着力を向上させることができる。
【００７１】
また、本実施形態の集合導体１０ｂ及びその製造方法によれば、絶縁薄膜２が電着塗装により形成されているので、電着塗装する際の印加電圧を調整するだけで、絶縁薄膜２を、例えば、０．５μｍ〜１．５μｍに薄く均一に形成することができ、導体線１における導体占積率の低下を抑制することができる。
【産業上の利用可能性】
【００７２】
以上説明したように、本発明は、集合導体における導体占積率を向上させることができるので、モーター用途のマグネットワイヤについて有用である。
【図面の簡単な説明】
【００７３】
【図１】実施形態１に係る集合導体１０ａの斜視図である。
【図２】集合導体１０ａを構成する導体線１（１ａ〜１ｅ）の断面図である。
【図３】集合導体１０ａを製造するための集合導体製造装置３０の構成概略図である。
【図４】集合導体製造装置３０を構成する塗布装置２１（ロールコーター２１ａ）の模式図である。
【図５】集合導体製造装置３０を構成する塗布装置２１（含浸フェルト２１ｂ）の模式図である。
【図６】集合導体製造装置３０を構成する塗布装置２１（スプレー２１ｃ）の模式図である。
【図７】接着剤３が塗布された導体線１ａの断面図である。
【図８】実施形態２に係る集合導体１０ｂの斜視図である。
【符号の説明】
【００７４】
１，１ａ〜１ｅ    導体線
２                絶縁薄膜
３                接着剤
３ａ              接着層
４                絶縁被覆層
５                集合線
１０ａ，１０ｂ    集合導体
【図１】
2008186724.tif 000003
【図２】
2008186724.tif 000004
【図３】
2008186724.tif 000005
【図４】
2008186724.tif 000006
【図５】
2008186724.tif 000007
【図６】
2008186724.tif 000008
【図７】
2008186724.tif 000009
【図８】
2008186724.tif 000010